(57)【特許請求の範囲】
【請求項１】
ポリオレフィン系樹脂を主成分とする多孔質フィルムと、ポリフッ化ビニリデン系樹脂を含む多孔質層（ただしフィラーを含まない）と、からなる非水電解液二次電池用積層セパレータであって、
前記多孔質層表面における６０°の鏡面光沢度が３〜２６％であり、
前記多孔質層の体積目付が０．１〜２．５ｃｍ３／ｍ２であり、
前記多孔質層の平均膜厚は、前記多孔質フィルムの片面において０．５μｍ〜１０μｍであり、
前記多孔質層は、前記非水電解液二次電池用積層セパレータの最外層であり、
前記多孔質フィルムの平均孔径が０．０１μｍ以上０．１４μｍ以下であり、
前記多孔質フィルムの膜厚が４〜４０μｍであり、
前記多孔質フィルムの体積基準の空隙率が２０〜８０体積％である、非水電解液二次電池用積層セパレータ。
【請求項２】
前記多孔質層は空孔率が３０％〜６０％である、請求項１に記載の非水電解液二次電池用積層セパレータ。
【請求項３】
前記多孔質層に含まれる樹脂成分の総量に占める前記ポリフッ化ビニリデン系樹脂の割合は、８０質量％以上である、請求項１または２に記載の非水電解液二次電池用積層セパレータ。
【請求項４】
前記多孔質層は、前記多孔質フィルムの少なくとも一方の面に積層されている、請求項１〜３のいずれか１項に記載の非水電解液二次電池用積層セパレータ。
【請求項５】
前記多孔質フィルムの突き刺し強度が２Ｎ以上である、請求項１〜４のいずれか１項に記載の非水電解液二次電池用積層セパレータ。
【請求項６】
前記ポリフッ化ビニリデン系樹脂が、ヘキサフルオロプロピレン、テトラフルオロエチレン、トリフルオロエチレン、トリクロロエチレン、およびフッ化ビニルからなる群から選択される少なくとも１種類のモノマーと、フッ化ビニリデンとの共重合体、フッ化ビニリデンの単独重合体、またはこれらの重合体の混合物である、請求項１〜５のいずれか１項に記載の非水電解液二次電池用積層セパレータ。
【請求項７】
正極、請求項１〜６のいずれか１項に記載の非水電解液二次電池用積層セパレータ、および負極がこの順で配置されてなる非水電解液二次電池用部材。
【請求項８】
請求項１〜６のいずれか１項に記載の非水電解液二次電池用積層セパレータを含む非水電解液二次電池。
【請求項９】
請求項１〜６のいずれか１項に記載の非水電解液二次電池用積層セパレータを製造する方法であって、
前記ポリフッ化ビニリデン系樹脂を溶解させた塗工液を前記多孔質フィルムに塗工して塗工膜を形成する工程、
前記塗工膜から前記ポリフッ化ビニリデン系樹脂を析出させる工程、および、
前記ポリフッ化ビニリデン系樹脂が析出した塗工層の光沢度を調整する工程を含み、
前記光沢度を、薬剤処理、塗工層の表面を削る物理処理、コロナ処理、又はプラズマ処理により調整する、非水電解液二次電池用積層セパレータの製造方法。
【発明の詳細な説明】
【技術分野】
【０００１】
本発明は、非水電解液二次電池用積層セパレータ、非水電解液二次電池用部材および非水電解液二次電池に関する。
【背景技術】
【０００２】
リチウム二次電池等の非水電解液二次電池は、現在、パーソナルコンピュータ、携帯電話、携帯情報端末等の機器に用いる電池として広く使用されている。
【０００３】
リチウム二次電池に代表されるこれら非水電解液二次電池は、エネルギー密度が高く、それ故に、電池の破損或いは電池を用いている機器の破損によって内部短絡又は外部短絡が生じた場合には、大電流が流れて発熱することがある。そのため、非水電解液二次電池には、一定量以上の発熱を防止することによって、高い安全性を確保することが求められている。
【０００４】
非水電解液二次電池の安全性を確保する手段としては、異常な発熱が生じたときに、セパレータによって正極および負極間のイオンの通過を遮断して、更なる発熱を防止するシャットダウン機能を付与する方法が一般的である。つまり、非水電解液二次電池においては、正極と負極との間に配置されるセパレータに、例えば正極および負極間の内部短絡等が原因となって当該電池内に異常な電流が流れたときに、その電流を遮断して過大電流が流れることを阻止（シャットダウン）して更なる発熱を抑制する機能を付与する方法が一般的である。前記セパレータとしては、異常な発熱が生じたときに例えば約８０〜１８０℃で溶融するポリオレフィン系樹脂を主成分とする膜状の多孔質フィルムが一般的に用いられている。
【０００５】
また、多孔質フィルムから構成されたセパレータの機能向上のために、多孔質フィルムの少なくとも一方の面に多孔質膜を積層する技術が知られている。例えば、特許文献１には、電池の内部短絡の防止のために、ポリオレフィン系樹脂からなる微多孔性シートであるセパレータと、無機フィラーと膜結着剤とを含む多孔膜とを積層することが記載されている。そして、当該多孔膜の８５°の鏡面光沢度が規定することで、薄く均一で、柔軟性に優れた多孔膜を実現している。
【０００６】
さらに、特許文献２には、ポリエチレン製の微多孔フィルムに、絶縁性微粒子および有機バインダーを含む組成物を塗布したセパレータにおいて、６０°の鏡面光沢度を規定することで、短絡防止および信頼性の向上を図っている。
【先行技術文献】
【特許文献】
【０００７】
【特許文献１】特開２００５−２９４２１６号公報（２００５年１０月２０日公開）
【特許文献２】特開２０１４−１７２６４号公報（２０１４年１月３０日公開）
【発明の概要】
【発明が解決しようとする課題】
【０００８】
ところで近年、セパレータと電極との接着性を改善する目的で、ポリオレフィンを主成分とする多孔質フィルムの少なくとも一面に、ポリフッ化ビニリデン系樹脂を含む多孔質層を積層させたセパレータの開発が進められている。そして、非水電解液二次電池の低抵抗化が課題となっており、多孔質フィルムとポリフッ化ビニリデン系樹脂を含む多孔質層とを備える非水電解液二次電池用積層セパレータにおいても、レート特性の向上が望まれている。
【０００９】
上記の特許文献１，２は、柔軟性の向上や、短絡防止、信頼性の向上を目的としており、レート特性については考慮されていない。また、特許文献１，２に記載されている多孔質層は、ポリフッ化ビニリデン系樹脂を含むものではない。そのため、特許文献１，２に記載の技術では、多孔質フィルムとポリフッ化ビニリデン系樹脂を含む多孔質層とを備えるセパレータにおいて、レート特性を向上することができない。
【００１０】
本発明は、このような問題点に鑑みなされたものであって、その目的は、多孔質フィルムとポリフッ化ビニリデン系樹脂を含む多孔質層とを備える非水電解液二次電池用積層セパレータであって、レート特性に優れる非水電解液二次電池用積層セパレータを提供することにある。
【課題を解決するための手段】
【００１１】
本発明者は、非水電解液二次電池用積層セパレータの多孔質層における６０°の鏡面光沢度が、非水電解液二次電池用積層セパレータを用いた非水電解液二次電池のレート特性と関係することに初めて着目し、当該鏡面光沢度を所定範囲内にすることにより、非水電解液二次電池のレート特性を向上させることができることを見出して、本発明を完成するに至った。
【００１２】
本発明に係る非水電解液二次電池用積層セパレータは、前記の問題を解決するためのものであり、ポリオレフィン系樹脂を主成分とする多孔質フィルムと、ポリフッ化ビニリデン系樹脂を含む多孔質層と、を含む非水電解液二次電池用積層セパレータであって、前記多孔質層表面における６０°の鏡面光沢度が３〜２６％であることを特徴とする。
【００１３】
さらに、本発明に係る非水電解液二次電池用積層セパレータにおいて、前記多孔質層が、フィラーを含んでおり、前記ポリフッ化ビニリデン系樹脂および前記フィラーの総量に占める前記フィラーの割合が、１〜３０質量％であることが好ましい。
【００１４】
さらに、本発明に係る非水電解液二次電池用積層セパレータにおいて、前記多孔質フィルムの突き刺し強度が２Ｎ以上であることが好ましい。
【００１５】
さらに、本発明に係る非水電解液二次電池用積層セパレータにおいて、前記多孔質フィルムの平均孔径は０．１４μｍ以下であることが好ましい。
【００１６】
さらに、本発明に係る非水電解液二次電池用積層セパレータにおいて、前記ポリフッ化ビニリデン系樹脂が、ヘキサフルオロプロピレン、テトラフルオロエチレン、トリフルオロエチレン、トリクロロエチレン、およびフッ化ビニルからなる群から選択される少なくとも１種類のモノマーと、フッ化ビニリデンとの共重合体、フッ化ビニリデンの単独重合体、またはこれらの重合体の混合物であることが好ましい。
【００１７】
また、本発明に係る非水電解液二次電池用部材は、正極、上記の非水電解液二次電池用積層セパレータ、および負極がこの順で配置されていることを特徴とする。
【００１８】
また、本発明に係る非水電解液二次電池は、上記の非水電解液二次電池用積層セパレータを含むことを特徴とする。
【発明の効果】
【００１９】
本発明によれば、非水電解液二次電池のレート特性が優れる効果を奏する。
【発明を実施するための形態】
【００２０】
本発明の一実施形態について以下に説明するが、本発明はこれに限定されるものではない。本発明は、以下に説明する各構成に限定されるものではなく、特許請求の範囲に示した範囲で種々の変更が可能であり、異なる実施形態にそれぞれ開示された技術的手段を適宜組み合わせて得られる実施形態についても本発明の技術的範囲に含まれる。なお、本明細書において特記しない限り、数値範囲を表す「Ａ〜Ｂ」は、「Ａ以上Ｂ以下」を意味する。
【００２１】
〔１．非水電解液二次電池用積層セパレータ〕
本発明に係る非水電解液二次電池用積層セパレータは、非水電解液二次電池において正極と負極との間に配置され、ポリオレフィン系樹脂を主成分とする膜状の多孔質フィルムと、多孔質フィルムの少なくとも一方の面に積層された、ポリフッ化ビニリデン系樹脂（ＰＶＤＦ系樹脂）を含む多孔質層とを含む。
【００２２】
〔１−１．多孔質フィルム〕
多孔質フィルムは、ポリオレフィン系樹脂を主成分とする多孔質かつ膜状の基材（ポリオレフィン系多孔質基材）であればよく、その内部に連結した細孔を有す構造を有し、一方の面から他方の面に気体や液体が透過可能であるフィルムである。すなわち、本発明における多孔質フィルムは、孔を有するフィルムであって、繊維が折り重なった不織布とは異なるものである。
【００２３】
多孔質フィルムは、電池が発熱したときに溶融して、無孔化することにより、該非水電解液二次電池用積層セパレータにシャットダウン機能を付与するものであり得る。多孔質フィルムは、１つ層からなるものであってもよいし、複数の層から形成されるものであってもよい。
【００２４】
多孔質フィルムの体積基準の空隙率は、電解液の保持量を高めると共に、過大電流が流れることをより低温で確実に阻止（シャットダウン）する機能を得ることができるように、０．２〜０．８（２０〜８０体積％）であることが好ましく、０．３〜０．７５（３０〜７５体積％）であることがより好ましい。また、多孔質フィルムが有する細孔の平均径（平均細孔径）は、セパレータとして用いたときに、充分なイオン透過性を得ることができ、かつ、正極や負極への粒子の入り込みを防止することができるように、０．１４μｍ以下であることが好ましく、０．１μｍ以下であることがより好ましく、また、０．０１μｍ以上であることが好ましい。
【００２５】
上記多孔質フィルムの平均細孔径を制御する方法としては、例えば、孔径を小さくする場合、多孔質フィルムの製膜時に無機フィラー等の開孔剤又は相分離剤の分散状態を均一化させる方法、無機フィラー開孔剤の粒径を微細化する方法、相分離剤を含んだ状態で延伸する方法、及び低い延伸倍率で延伸する方法等の方法が挙げられる。また、上記多孔質フィルムの空隙率を制御する方法としては、例えば、高空隙率の多孔質フィルムを得る場合、ポリオレフィン系樹脂に対する無機フィラー等の開孔剤又は相分離剤の量を多くする方法、相分離剤除去した後に延伸する方法、及び高い延伸倍率で延伸する方法等の方法が挙げられる。
【００２６】
多孔質フィルムの平均細孔径が減少すると、基材内部の細孔へ上記電解液を導入する駆動力になると推定される毛細管力が増大すると考えられる。また、平均細孔径が小さいことで、リチウム金属によるデンドライト（樹枝状晶）の生成を抑制することができる。
【００２７】
また、多孔質フィルムの空隙率が増大すると、上記ポリオレフィン基材における上記電解液が浸透できないポリオレフィンが存在する箇所の体積が減少すると考えられる。
【００２８】
多孔質フィルムの突き刺し強度は、２Ｎ以上が好ましく、３Ｎ以上がより好ましい。突き刺し強度が小さすぎると、電池組立プロセスの正負極とセパレータとの積層捲回操作や、捲回群の圧締操作、または電池に外部から圧力がかけられた場合等において、正負極活物質粒子によってセパレータが突き破られ、正負極が短絡するおそれがある。また、多孔質フィルムの突き刺し強度は、１０Ｎ以下が好ましく、８Ｎ以下がより好ましい。
【００２９】
多孔質フィルムにおけるポリオレフィン系樹脂成分の割合は、多孔質フィルム全体の５０体積％以上であることを必須とし、９０体積％以上であることが好ましく、９５体積％以上であることがより好ましい。多孔質フィルムのポリオレフィン系樹脂成分には、重量平均分子量が５×１０５〜１５×１０６の高分子量成分が含まれていることが好ましい。特に多孔質フィルムのポリオレフィン成分として重量平均分子量１００万以上のポリオレフィン成分が含まれることにより、多孔質フィルム全体の強度が高くなるため好ましい。
【００３０】
ポリオレフィン系樹脂としては、例えば、エチレン、プロピレン、１−ブテン、４−メチル−１−ペンテン、１−ヘキセンなどを重合した高分子量の単独重合体又は共重合体を挙げることができる。多孔質フィルムは、これらのポリオレフィンを単独にて含む層、及び／又は、これらのポリオレフィンの２種以上を含む層、であり得る。特に、エチレンを主体とする高分子量のポリエチレンが好ましい。なお、多孔質フィルムは、当該層の機能を損なわない範囲で、ポリオレフィン以外の成分を含むことを妨げない。
【００３１】
多孔質フィルムの透気度は、通常、ガーレ値で３０〜５００秒／１００ｃｃの範囲であり、好ましくは、５０〜３００秒／１００ｃｃの範囲である。多孔質フィルムが、前記範囲の透気度を有すると、セパレータとして用いた際に、十分なイオン透過性を得ることができる。
【００３２】
多孔質フィルムの膜厚は、非水電解液二次電池用積層セパレータの積層数を勘案して適宜決定される。特に多孔質フィルムの片面（又は両面）に多孔質層が形成されるため、４〜４０μｍが好ましく、７〜３０μｍがより好ましい。また、多孔質フィルムの目付は、強度、膜厚、ハンドリング性及び重量、さらには、非水電解液二次電池のセパレータとして用いた場合の当該電池の重量エネルギー密度や体積エネルギー密度を高くできる点で、通常、４〜２０ｇ／ｍ２であり、５〜１２ｇ／ｍ２が好ましい。
【００３３】
このような多孔質フィルムの製造方法は、公知の手法を用いることができ、特に限定されない。例えば、特開平７−２９５６３号公報に記載されたように、熱可塑性樹脂に孔形成剤を加えてフィルム成形した後、該孔形成剤を適当な溶媒で除去する方法が挙げられる。
【００３４】
具体的には、例えば、多孔質フィルムが、超高分子量ポリエチレン及び重量平均分子量１万以下の低分子量ポリオレフィンを含むポリオレフィン樹脂から形成されてなる場合には、製造コストの観点から、以下に示すような方法により製造することが好ましい。
（１）超高分子量ポリエチレン１００重量部と、重量平均分子量１万以下の低分子量ポリオレフィン５〜２００重量部と、炭酸カルシウム等の無機充填剤１００〜４００重量部とを混練してポリオレフィン樹脂組成物を得る工程
（２）ポリオレフィン樹脂組成物を用いてシートを成形する工程
（３）工程（２）で得られたシート中から無機充填剤を除去する工程
（４）工程（３）で得られたシートを延伸してＡ層を得る工程
その他、上述した各特許文献に記載の方法を利用してもよい。
【００３５】
また、多孔質フィルムについては上述した特性を有する市販品を用いてもよい。
【００３６】
〔１−２．多孔質層〕
本発明に係る多孔質層は、ポリフッ化ビニリデン系樹脂（ＰＶＤＦ系樹脂）を含む。多孔質層は、内部に多数の細孔を有し、これら細孔が連結された構造となっており、一方の面から他方の面へと気体あるいは液体が通過可能となった層であり得る。また、本実施形態において、多孔質層は、多孔質フィルムの片面または両面にセパレータの最外層として設けられ、電極と接着し得る層となる。
【００３７】
本発明者らは、鋭意検討を行った結果、多孔質層表面における６０°の鏡面光沢度を３〜２６％とすることにより、当該多孔質層を含む非水電解液二次電池用積層セパレータを備える非水電解液二次電池のレート特性を高くできることを見出した。ここで、６０°の鏡面光沢度は、入射角および受光角が６０°である場合の光沢度を示しており、ＪＩＳ  Ｚ８７４１に規定される測定方法により測定される。多孔質層の鏡面光沢度は、多孔質層の緻密性や均一性などに関係するパラメータである。
【００３８】
鏡面光沢度が３％未満である場合、多孔質層の均一性が低く、イオン透過性にムラが生じる。イオン透過性の低い部分が律速となり、多孔質層全体としての効率的なイオンの輸送を低下させるため、結果としてレート特性が低くなる。そのため、鏡面光沢度を３％以上とすることにより、多孔質層の不均一性に起因したレート特性の低下を抑制し、優れたレート特性を得ることができる。
【００３９】
一方、鏡面光沢度が２６％を超える場合、多孔質層の緻密性が高くなりすぎ、充放電によって発生する不溶副生成物や気泡による細孔の目詰まりによりセパレータのイオン透過性が低下することがある。また、多孔質層と電極との界面における電解液が保持される場所が少なくなることで、多孔質層と電極との界面の電解液量が減少するため、大電流条件下での電池作動時に、前記界面でのＬｉイオンの枯渇が起こりやすくなり、結果としてレート特性が低下することがある。そのため、鏡面光沢度を２６％以下とすることにより、セパレータのイオン透過性の低下や、多孔質層と電極との界面における電解液の枯渇に起因したレート特性の低下を抑制し、優れたレート特性を得ることができる。
【００４０】
多孔質層表面の６０°の鏡面光沢度の下限値は、好ましくは４％以上であり、より好ましくは５％以上である。つまり、鏡面光沢度は、好ましくは４％以上２６％以下であり、より好ましくは５％以上２６％以下である。また、鏡面光沢度の上限値は、好ましくは２２％以下であり、より好ましくは１８％以下である。
【００４１】
多孔質層を構成する樹脂は、ポリフッ化ビニリデン系樹脂を含むものであり、直径１μｍ以下の骨格が三次元網目状に連結した構造を有する樹脂からなるものであることが好ましい。
【００４２】
ポリフッ化ビニリデン系樹脂としては、フッ化ビニリデンの単独重合体（すなわちポリフッ化ビニリデン）、およびフッ化ビニリデンと他の共重合可能なモノマーとの共重合体（ポリフッ化ビニリデン共重合体）等が挙げられる。多孔質層に含まれるポリフッ化ビニリデン系樹脂は、好ましくは、フッ化ビニリデンの単独重合体、フッ化ビニリデン共重合体、またはこれらの重合体の混合物である。フッ化ビニリデンと共重合可能なモノマーとしては、例えば、ヘキサフロロプロピレン、テトラフルオロエチレン、トリフルオロエチレン、トリクロロエチレン、およびフッ化ビニル等が挙げられる。すなわち、ポリフッ化ビニリデン共重合体は、好ましくは、ヘキサフロロプロピレン、テトラフルオロエチレン、トリフルオロエチレン、トリクロロエチレン、及びフッ化ビニルからなる群から選ばれる少なくとも一種のモノマーと、フッ化ビニリデンとの共重合体である。ポリフッ化ビニリデン系樹脂は、乳化重合又は懸濁重合で合成し得る。
【００４３】
ポリフッ化ビニリデン系樹脂は、その構成単位としてフッ化ビニリデンが８５モル％以上含まれていることが好ましい。より好ましくは９０モル％以上、さらに好ましくは９５モル％以上、さらに好ましくは９８モル％以上含まれていることが好ましい。フッ化ビニリデンが８５モル％以上含まれていると、電池製造時の加圧や加熱に耐え得る機械的強度と耐熱性とを確保しやすい。
【００４４】
また、多孔質層は、ヘキサフルオロプロピレンの含有量が異なる２種類のポリフッ化ビニリデン系樹脂（下記の第一の樹脂と第二の樹脂）を含有する態様も好ましい。
・第一の樹脂：ヘキサフルオロプロピレンの含有量が０モル％超１．５モル％以下であるフッ化ビニリデン／ヘキサフルオロプロピレン共重合体、又はフッ化ビニリデン単独重合体（ヘキサフルオロプロピレンの含有量が０モル％）
・第二の樹脂：ヘキサフルオロプロピレンの含有量が１．５モル％超であるフッ化ビニリデン／ヘキサフルオロプロピレン共重合体
前記２種類のポリフッ化ビニリデン系樹脂を含有する多孔質層は、いずれか一方を含有しない多孔質層に比べて、電極との接着性が向上する。また、前記２種類のポリフッ化ビニリデン系樹脂を含有する多孔質層は、いずれか一方を含有しない多孔質層に比べて、多孔質フィルムとの接着性が向上し、これら層間の剥離力が向上する。第一の樹脂と第二の樹脂との混合比（質量比、第一の樹脂：第二の樹脂）は、１５：８５〜８５：１５が好ましい。
【００４５】
ポリフッ化ビニリデン系樹脂は、重量平均分子量が３０万〜３００万であることが好ましい。重量平均分子量が３０万以上であると、多孔層が電極との接着処理に耐え得る力学物性を確保でき、十分な接着性が得られる。一方、重量平均分子量が３００万以下であると、塗工成形する際の塗工液の粘度が高くなり過ぎず成形性に優れる。重量平均分子量はより好ましくは３０万〜２００万の範囲であり、更に好ましくは５０万〜１５０万の範囲である。
【００４６】
ポリフッ化ビニリデン系樹脂のフィブリル径は、レート特性の観点から、１０ｎｍ〜１０００ｎｍであることが好ましい。
【００４７】
多孔質層は、ポリフッ化ビニリデン系樹脂以外の他の樹脂を含んでいてもよい。他の樹脂としては、スチレン−ブタジエン共重合体；アクリロニトリルやメタクリロニトリル等のビニルニトリル類の単独重合体又は共重合体；ポリエチレンオキサイドやポリプロピレンオキサイド等のポリエーテル類；などが挙げられる。
【００４８】
さらに、多孔質層は、無機物又は有機物からなるフィラーを含んでいてもよい。フィラーを含有することで、セパレータの滑り性や耐熱性を向上し得る。フィラーとしては、非水電解液に安定であり、且つ、電気化学的に安定な、有機フィラー及び無機フィラーのいずれでもよい。電池の安全性を確保する観点からは、耐熱温度が１５０℃以上のフィラーが好ましい。
【００４９】
有機フィラーとしては、例えば、架橋ポリアクリル酸、架橋ポリアクリル酸エステル、架橋ポリメタクリル酸、架橋ポリメタクリル酸エステル、架橋ポリメタクリル酸メチル、架橋ポリシリコーン、架橋ポリスチレン、架橋ポリジビニルベンゼン、スチレン−ジビニルベンゼン共重合体架橋物、ポリイミド、メラミン樹脂、フェノール樹脂、ベンゾグアナミン−ホルムアルデヒド縮合物等の架橋高分子微粒子；ポリスルホン、ポリアクリロニトリル、ポリアラミド、ポリアセタール、熱可塑性ポリイミド等の耐熱性高分子微粒子；などが挙げられる。
【００５０】
有機フィラーを構成する樹脂（高分子）は、前記に例示した分子種の混合物、変性体、誘導体、共重合体（ランダム共重合体、交互共重合体、ブロック共重合体、グラフト共重合体）、架橋体であってもよい。
【００５１】
無機フィラーとしては、例えば、水酸化アルミニウム、水酸化マグネシウム、水酸化カルシウム、水酸化クロム、水酸化ジルコニウム、水酸化ニッケル、水酸化ホウ素等の金属水酸化物；アルミナ、ジルコニア等の金属酸化物；炭酸カルシウム、炭酸マグネシウム等の炭酸塩；硫酸バリウム、硫酸カルシウム等の硫酸塩；ケイ酸カルシウム、タルク等の粘土鉱物；などが挙げられる。難燃性付与や除電効果の観点からは、金属水酸化物が好ましい。
【００５２】
各種のフィラーは、１種単独で使用してもよく、２種以上を組み合わせて使用してよい。
【００５３】
フィラーの体積平均粒子径は、良好な接着性とすべり性の確保及びセパレータの成形性の観点から、０．０１μｍ〜１０μｍであることが好ましい。その下限値としては０．１μｍ以上がより好ましく、上限値としては５μｍ以下がより好ましい。
【００５４】
フィラーの粒子形状は任意であり、球形、楕円形、板状、棒状、不定形のいずれでもよい。電池の短絡防止の観点からは、板状の粒子や、凝集していない一次粒子であることが好ましい。
【００５５】
フィラーは、多孔質層の表面に微細な凹凸を形成することで滑り性を向上させ得るものであるが、フィラーが板状の粒子や凝集していない一次粒子である場合には、フィラーによって多孔質層の表面に形成される凹凸がより微細になり、電極との接着性がより良好である。
【００５６】
多孔質層に含まれるフィラー以外の樹脂成分の総量に占めるポリフッ化ビニリデン系樹脂の割合は、好ましくは８０質量％以上であり、より好ましくは９０質量％以上であり、さらに好ましくは９５％以上である。
【００５７】
多孔質層においては、ポリフッ化ビニリデン系樹脂及びフィラーの総量に占めるフィラーの割合が、１質量％〜３０質量％であることが好ましく、３質量％〜２８質量％であることがより好ましい。フィラーの含有割合が１質量％以上であると、多孔質層の表面に微細な凹凸を形成してセパレータの滑り性を向上させる効果が発揮されやすい。この観点では、フィラーの含有割合は３質量％以上がより好ましい。一方、フィラーの含有割合が３０質量％以下であると、多孔質層の機械的強度が保たれ、例えば電極とセパレータとを重ねて捲き回して電極体を作製する際に、セパレータに割れなどが発生しにくい。この観点では、フィラーの含有割合は２０質量％以下がより好ましく、１０質量％以下が更に好ましい。
【００５８】
多孔質層においては、セパレータをスリットした際にスリット端面にケバ立ちや折れ曲がり、スリット屑の混入が発生するのを抑制する観点で、ポリフッ化ビニリデン系樹脂及びフィラーの総量に占めるフィラーの割合が、１質量％以上であることが好ましく、３質量％以上がより好ましい。
【００５９】
多孔質層の平均膜厚は、電極との接着性と高エネルギー密度を確保する観点から、多孔質フィルムの片面において０．５μｍ〜１０μｍであることが好ましく、１μｍ〜５μｍであることがより好ましい。
【００６０】
多孔質層は、イオン透過性の観点から十分に多孔化された構造であることが好ましい。具体的には、空孔率が３０％〜６０％であることが好ましい。多孔質層は、平均孔径が２０ｎｍ〜１００ｎｍであることが好ましい。
【００６１】
多孔質層の単位面積当たりの目付は、非水電解液二次電池用積層セパレータの強度、膜厚、重量、およびハンドリング性を考慮して適宜決定すればよいものの、当該セパレータを含む非水電解液二次電池の重量エネルギー密度や体積エネルギー密度を高くすることができるように、通常、０．１〜５ｇ／ｍ２であることが好ましく、０．５〜３ｇ／ｍ２であることがより好ましい。
【００６２】
また、多孔質層の体積目付は、好ましくは０．１〜２．５ｃｍ３／ｍ２である。当該範囲の体積目付を有する多孔質層において、６０°の鏡面光沢度を３〜２６％とすることにより、より優れたレート特性を実現させることができる。多孔質層の体積目付が０．１ｃｍ３／ｍ２未満の場合、不溶副生成物による細孔の目詰まりや多孔質層と電極との界面における電解液の保持機能が十分ではなく、レート特性が低下することがある。また、多孔質層の体積目付が２．５ｃｍ３／ｍ２を超える場合、多孔質層におけるイオン透過性が低下し、初期から電池特性が低くなる。
【００６３】
多孔質層の動摩擦係数は、０．１〜０．６が好ましく、０．１〜０．４がより好ましく、０．１〜０．３が更に好ましい。動摩擦係数は、ＪＩＳ Ｋ７１２５に準じた方法により測定される値である。具体的には、本発明における動摩擦係数は、ヘイドン社製のサーフェイスプロパティテスターを用いて測定される値である。
【００６４】
〔２．非水電解液二次電池用積層セパレータの製造方法〕
本発明に係る非水電解液二次電池用積層セパレータを製造する方法としては、例えば、ポリフッ化ビニリデン系樹脂を含む塗工液を多孔質フィルム上に塗工して塗工層を形成し、次いで塗工層のポリフッ化ビニリデン系樹脂を固化させることで、多孔質層を多孔質フィルム上に一体的に形成する方法で製造し得る。
【００６５】
ポリフッ化ビニリデン系樹脂を含む多孔質層は、例えば次の湿式塗工法によって形成することができ、このような方法によって形成することで三次元網目構造を有する多孔質層を得ることができる。まず、ポリフッ化ビニリデン系樹脂を溶媒に溶解させ、これにフィラーを分散させて塗工液を調製してもよい。この塗工液を多孔質フィルムに塗工し、次いで、適切な凝固液に浸漬することで、相分離を誘発しつつポリフッ化ビニリデン系樹脂を固化させる。この工程を経て、多孔質フィルム上には、ポリフッ化ビニリデン系樹脂を含む多孔質構造（好ましくは三次元網目構造）の層が形成される。その後、水洗と乾燥を行って、多孔質構造の層から凝固液を除去する。
【００６６】
具体的には、以下の方法を挙げることができる。
（ａ）ポリフッ化ビニリデン系樹脂が溶媒に溶解した溶液（塗工液）を調製する。
（ｂ）該塗工液を多孔質フィルムに塗工し、塗工膜を形成する。
（ｃ）該塗工膜を、該ポリフッ化ビニリデン系樹脂を溶解しない溶媒（析出液）への浸漬等の手段で、前記塗工膜からポリフッ化ビニリデン系樹脂を析出させる。
（ｄ）必要に応じて湿潤状態の該ポリフッ化ビニリデン系樹脂が析出した塗工膜を、該ポリフッ化ビニリデン系樹脂を溶解しない溶媒に、さらに浸漬させ洗浄する。
（ｅ）湿潤状態の該ポリフッ化ビニリデン系樹脂が析出した塗工膜を乾燥する。
（ｆ）析出した塗工層の光沢度を調整する。
【００６７】
塗工液の調製に用いる、ポリフッ化ビニリデン系樹脂を溶解する溶媒（以下、「良溶媒」とも称する。）としては、Ｎ−メチル−２−ピロリドン（ＮＭＰ）、ジメチルアセトアミド、ジメチルホルムアミド、ジメチルホルムアミド等の極性アミド溶媒が好適に用いられる。
【００６８】
良好な多孔質構造を形成する観点からは、相分離を誘発する相分離剤を良溶媒に混合させることが好ましい。相分離剤としては、水、メタノール、エタノール、プロピルアルコール、ブチルアルコール、ブタンジオール、エチレングリコール、プロピレングリコール、トリプロピレングリコール等が挙げられる。相分離剤は、塗工に適切な粘度が確保できる範囲で添加することが好ましい。
【００６９】
塗工液に用いられる溶媒としては、良好な多孔質構造を形成する観点から、良溶媒を６０質量％以上、相分離剤を５質量％〜４０質量％含む混合溶媒が好ましい。塗工液には、良好な多孔質構造を形成する観点から、ポリフッ化ビニリデン系樹脂が３質量％〜１０質量％の濃度で含まれていることが好ましい。
【００７０】
多孔質フィルムへの塗工液の塗工には、マイヤーバー、ダイコーター、リバースロールコーター、グラビアコーターなど従来の塗工方式を適用することができる。
【００７１】
析出液は、塗工液の調製に用いた良溶媒と相分離剤、及び水から構成されるのが一般的である。良溶媒と相分離剤の混合比はポリフッ化ビニリデン系樹脂の溶解に用いた混合溶媒の混合比に合わせるのが生産上好ましい。水の濃度は、多孔質構造の形成及び生産性の観点から、４０質量％〜９０質量％であることが好ましい。
【００７２】
析出した塗工膜の乾燥には、公知の方法を採用することができる。
【００７３】
析出した塗工層の光沢度の調整方法としては、酸、アルカリ、又は有機溶剤等による薬剤処理、紙やすり等で該塗工層の表面を削る物理処理、コロナ処理、及び、プラズマ処理等の公知の処理方法が挙げられる。中でも薬剤処理が好ましく、薬剤処理に用いられる有機溶剤としては、アセトン等のケトン；Ｎ−メチル−２−ピロリドン（ＮＭＰ）、ジメチルアセトアミド、ジメチルホルムアミド、及びジメチルホルムアミド等のアミド；エチレンカーボネート、プロピレンカーボネート、フロロエチレンカーボネート、及びジフロロエチレンカーボネート等の環状カーボネート；ジメチルカーボネート、ジエチルカーボネート、エチルメチルカーボネート、及びそのフッ素置換体等の鎖状カーボネート；γ−ブチロラクトン、及びγ−バレロラクトン等の環状エステルなどが挙げられる。中でも、ジエチルカーボネートによる処理が好ましい。
【００７４】
なお、析出した塗工層は、光沢度を調整された後に、乾燥されてもよい。
【００７５】
また、本発明のセパレータは、多孔質層を独立したシートとして作製し、この多孔質層を多孔質フィルムに重ねて、熱圧着や接着剤によって複合化する方法によっても製造し得る。多孔質層を独立したシートとして作製する方法としては、ポリフッ化ビニリデン系樹脂及びフィラーを含む塗工液を剥離シート上に塗工し、上述した製造方法を適用して多孔質層を形成し、剥離シートから多孔質層を剥離する方法が挙げられる。
【００７６】
本発明の非水電解液二次電池用積層セパレータの透気度は、ガーレ値で３０〜８００ｓｅｃ／１００ｍＬであることが好ましく、５０〜５００ｓｅｃ／１００ｍＬであることがより好ましい。非水電解液二次電池用積層セパレータが上記透気度を有することにより、充分なイオン透過性を得ることができる。透気度が上記範囲を超える場合には、非水電解液二次電池用積層セパレータの空隙率が高いために積層構造が粗になっていることを意味し、結果として非水電解液二次電池用積層セパレータの強度が低下して、特に高温での形状安定性が不充分になるおそれがある。一方、透気度が上記範囲未満の場合には、セパレータとして用いたときに、充分なイオン透過性を得ることができず、非水電解液二次電池の電池特性を低下させることがある。
【００７７】
〔３．非水電解液二次電池〕
本発明に係る非水電解液二次電池は、リチウムのドープ・脱ドープにより起電力を得る非水系二次電池であって、正極シートと、既述した非水電解液二次電池用積層セパレータと、負極シートとがこの順で積層された積層体（非水電解液二次電池用部材）を備えるものであればよく、その他の構成は特に限定されない。非水電解液二次電池は、負極シートと正極シートとが上述した非水電解液二次電池用積層セパレータを介して対向した構造体に電解液が含浸された電池要素が、外装材内に封入された構造を有する。非水電解液二次電池は、特にはリチウムイオン二次電池に好適である。なお、ドープとは、吸蔵、担持、吸着、又は挿入を意味し、正極等の電極の活物質にリチウムイオンが入る現象を意味する。
【００７８】
正極シートは、正極活物質及びバインダー樹脂を含む活物質層が集電体上に成形された構造としてよい。活物質層は、さらに導電助剤を含んでもよい。
【００７９】
正極活物質としては、例えばリチウム含有遷移金属酸化物等が挙げられ、具体的にはＬｉＣｏＯ２、ＬｉＮｉＯ２、ＬｉＭｎ１／２Ｎｉ１／２Ｏ２、ＬｉＣｏ１／３Ｍｎ１／３Ｎｉ１／３Ｏ２、ＬｉＭｎ２Ｏ４、ＬｉＦｅＰＯ４、ＬｉＣｏ１／２Ｎｉ１／２Ｏ２、ＬｉＡｌ１／４Ｎｉ３／４Ｏ２等が挙げられる。
【００８０】
バインダー樹脂としては、例えばポリフッ化ビニリデン系樹脂などが挙げられる。
導電助剤としては、例えばアセチレンブラック、ケッチェンブラック、黒鉛粉末といった炭素材料が挙げられる。
【００８１】
集電体としては、例えば厚さ５μｍ〜２０μｍの、アルミ箔、チタン箔、ステンレス箔等が挙げられる。
【００８２】
負極シートは、負極活物質及びバインダー樹脂を含む活物質層が集電体上に成形された構造としてよい。活物質層は、さらに導電助剤を含んでもよい。負極活物質としては、リチウムを電気化学的に吸蔵し得る材料が挙げられ、具体的には、例えば、炭素材料；ケイ素、スズ、アルミニウム等とリチウムとの合金；などが挙げられる。
【００８３】
バインダー樹脂としては、例えばポリフッ化ビニリデン系樹脂、スチレン−ブタジエンゴムなどが挙げられる。本発明のセパレータは、負極バインダーとしてスチレン−ブタジエンゴムを用いた場合でも、負極に対し十分な接着性を確保できる。
導電助剤としては、例えばアセチレンブラック、ケッチェンブラック、黒鉛粉末といった炭素材料が挙げられる。
【００８４】
集電体としては、例えば厚さ５μｍ〜２０μｍの、銅箔、ニッケル箔、ステンレス箔等が挙げられる。また、前記の負極に代えて、金属リチウム箔を負極として用いてもよい。
【００８５】
電解液は、リチウム塩を非水系溶媒に溶解した溶液である。リチウム塩としては、例えばＬｉＰＦ６、ＬｉＢＦ４、ＬｉＣｌＯ４等が挙げられる。
【００８６】
非水系溶媒としては、非水電解液二次電池において一般に用いられる溶媒がすべて含まれる。例えばエチレンカーボネート、プロピレンカーボネート、フロロエチレンカーボネート、ジフロロエチレンカーボネート等の環状カーボネート；ジメチルカーボネート、ジエチルカーボネート、エチルメチルカーボネート、及びそのフッ素置換体等の鎖状カーボネート；γ−ブチロラクトン、γ−バレロラクトン等の環状エステル；などが挙げられ、これらは単独で用いても混合して用いてもよい。
【００８７】
電解液としては、環状カーボネートと鎖状カーボネートとを質量比（環状カーボネート／鎖状カーボネート）２０／８０〜４０／６０（より好ましくは３０／７０）で混合した溶媒に、リチウム塩を０．５Ｍ〜１．５Ｍ溶解したものが好適である。
【００８８】
外装材としては、金属缶やアルミラミネートフィルム製パック等が挙げられる。電池の形状は角型、円筒型、コイン型等がある。
【００８９】
非水電解液二次電池は、例えば、正極シートと負極シートとの間に上述した非水電解液二次電池用積層セパレータを配置した積層体に、電解液を含浸させて外装材（例えばアルミラミネートフィルム製パック）に収容し、前記外装材の上から前記積層体をプレスすることで製造し得る。このとき、電極と非水電解液二次電池用積層セパレータとの接着性を高めるために、プレスは加熱しながらのプレス（熱プレス）とすることが好ましい。
【００９０】
正極シートと負極シートとの間にセパレータを配置する方式は、正極シート、セパレータ、負極をシートこの順に少なくとも１層ずつ積層する方式（いわゆるスタック方式）でもよく、正極シート、セパレータ、負極シート、セパレータをこの順に重ね、長さ方向に捲き回す方式でもよい。
【実施例】
【００９１】
以下に、実施例を挙げて本発明を説明するが、本発明はこれに限定されない。
【００９２】
＜鏡面光沢度の測定＞
鏡面光沢度は、光沢計（日本電色工業株式会社製ＰＧ−IIＭ型）を用いて、ＫＢ用紙（コクヨ株式会社製、品番；ＫＢ−３９Ｎ）を５枚重ね、その最上に測定する非水電解液二次電池用積層セパレータを載せ、非水電解液二次電池用積層セパレータにおける多孔質層表面の入射角および受光角を６０°として測定した。
【００９３】
なお、非水電解液二次電池用積層セパレータ表面に樹脂粉や無機物等の付着物が存在する場合など、必要に応じ鏡面光沢度測定前にセパレータをジエチルカーボネート（ＤＥＣ）等の有機溶剤および／または水に浸漬し前記付着物等を洗浄除去した後、溶剤や水を乾燥する等の前処理を行ってもよい。
【００９４】
＜突き刺し強度の測定＞
ハンディー圧縮試験機（カトーテック株式会社製、型番；ＫＥＳ―Ｇ５）を用いて、多孔質フィルムを１２ｍｍΦのワッシャで固定し、ピンを２００ｍｍ／ｍｉｎで突き刺したときの最大応力（Ｎ）を該フィルムの突き刺し強度とした。ピンは、ピン径１ｍｍΦ、先端０．５Ｒのものを使用した。
【００９５】
＜多孔質層の体積目付の測定＞
乾燥状態での多孔質層の目付（１平方メートル当たりの重量）を測定し、当該目付を、２５℃でのＰＶＤＦ系樹脂の比重で除算することにより、乾燥状態での多孔質層の樹脂成分の体積目付（１平方メートル当たりの樹脂体積）を算出した。
【００９６】
＜セパレータの作製＞
以下のように、実施例１〜６および比較例１，２に係る非水電解液二次電池用積層セパレータを作製した。
【００９７】
（実施例１）
ＰＶＤＦ系樹脂（アルケマ社製；商品名「ＫＹＮＡＲ２８０１」）を、固形分が７質量％となるように、Ｎ−メチル−２−ピロリドンに、６５℃、３０分で撹拌し、溶解させた。得られた溶液を塗工液とし、ポリエチレンの多孔膜（厚さ１２μｍ、空隙率４４％、平均孔径０．０３５μｍ）上に、ドクターブレード法により、塗工液中のＰＶＤＦ系樹脂の体積目付が０．５６ｃｍ３／ｍ２となるように塗布した。得られた塗布物である積層体（１−ｉ）を、塗工膜がＮＭＰ湿潤状態のままで２−プロパノール中に浸漬し、２５℃で５分間静置させ、積層多孔質フィルム（１−ｉｉ）を得た。得られた積層多孔質フィルム（１−ｉｉ）を浸漬溶媒湿潤状態で、さらに別の２−プロパノール中に浸漬し、２５℃で５分間静置させ積層多孔質フィルム（１−ｉｉｉ）を得た。得られた積層多孔質フィルム（１−ｉｉｉ）を６５℃で５分間乾燥させて積層多孔質フィルム（１−ｉｖ）を得た。得られた積層多孔質フィルム（１−ｉｖ）をジエチルカーボネート中に、７０℃で１分間静置浸漬した。当該フィルムをジエチルカーボネート中から取り出し、室温で乾燥させて、実施例１の非水電解液二次電池用積層セパレータを得た。実施例１の非水電解液二次電池用積層セパレータのレート特性を表１に示す。
【００９８】
（実施例２）
実施例１で得られた積層多孔質フィルム（１−ｉｖ）をジエチルカーボネート中に、７０℃で５分間静置浸漬させ、当該フィルムをジエチルカーボネート中から取り出し、室温で乾燥させて、実施例２の非水電解液二次電池用積層セパレータを得た。実施例２の非水電解液二次電池用積層セパレータのレート特性を表１に示す。
【００９９】
（実施例３）
実施例１で得られた積層多孔質フィルム（１−ｉｖ）をジエチルカーボネート中に、７０℃で１５分間静置浸漬させ、当該フィルムをジエチルカーボネート中から取り出し、室温で乾燥させて、実施例３の非水電解液二次電池用積層セパレータを得た。実施例３の非水電解液二次電池用積層セパレータのレート特性を表１に示す。
【０１００】
（実施例４）
実施例１で得られた積層多孔質フィルム（１−ｉｖ）をジエチルカーボネート中に、７０℃で３０分間静置浸漬させ、当該フィルムをジエチルカーボネート中から取り出し、室温で乾燥させて、実施例４の非水電解液二次電池用積層セパレータを得た。実施例４の非水電解液二次電池用積層セパレータのレート特性を表１に示す。
【０１０１】
（実施例５）
体積目付が１．５８ｃｍ３／ｍ２となるように塗工液を塗布した以外は実施例３と同様の方法で実施例５の非水電解液二次電池用積層セパレータを得た。実施例５の非水電解液二次電池用積層セパレータのレート特性を表１に示す。
【０１０２】
（実施例６）
体積目付が０．１１ｃｍ３／ｍ２となるように塗工液を塗布した以外は実施例３と同様の方法で実施例６の非水電解液二次電池用積層セパレータを得た。実施例６の非水電解液二次電池用積層セパレータのレート特性を表１に示す。
【０１０３】
（比較例１）
ジエチルカーボネート中に浸漬しない以外は実施例１と同様の方法によって比較例１の非水電解液二次電池用積層セパレータを得た。比較例１の非水電解液二次電池用積層セパレータのレート特性を表１に示す。
【０１０４】
（比較例２）
ＰＶＤＦ系樹脂（アルケマ社製；商品名「ＫＹＮＡＲ２８０１」）を、固形分が７質量％となるように、Ｎ−メチル−２−ピロリドンに、６５℃、３０分で撹拌し、溶解させた。得られた溶液を塗工液とし、ポリエチレンの多孔膜（厚さ１２μｍ、空隙率４４％、平均孔径０．０３５μｍ）上に、ドクターブレード法により、塗工液中のＰＶＤＦ系樹脂の体積目付が０．５６ｃｍ３／ｍ２となるように塗布した。得られた塗布物である積層体（８−ｉ）を、８５℃で５分間乾燥させて比較例２の非水電解液二次電池用積層セパレータを得た。比較例２の非水電解液二次電池用積層セパレータのレート特性を表１に示す。
【０１０５】
＜非水電解液二次電池の作製＞
次に、上記のようにして作製した実施例１〜６および比較例１，２の非水電解液二次電池用積層セパレータの各々を用いて非水電解液二次電池を以下に従って作製した。
【０１０６】
（正極）
ＬｉＮｉ０．５Ｍｎ０．３Ｃｏ０．２Ｏ２／導電材／ＰＶＤＦ（重量比９２／５／３）をアルミニウム箔に塗布することにより製造された市販の正極を用いた。上記正極を、正極活物質層が形成された部分の大きさが４０ｍｍ×３５ｍｍであり、かつその外周に幅１３ｍｍで正極活物質層が形成されていない部分が残るように、アルミニウム箔を切り取って正極とした。正極活物質層の厚さは５８μｍ、密度は２．５０ｇ／ｃｍ３であった。
【０１０７】
（負極）
黒鉛／スチレン−１，３−ブタジエン共重合体／カルボキシメチルセルロースナトリウム（重量比９８／１／１）を銅箔に塗布することにより製造された市販の負極を用いた。上記負極を、負極活物質層が形成された部分の大きさが５０ｍｍ×４０ｍｍであり、かつその外周に幅１３ｍｍで負極活物質層が形成されていない部分が残るように、銅箔を切り取って負極とした。負極活物質層の厚さは４９μｍ、の密度は１．４０ｇ／ｃｍ３であった。
【０１０８】
（組み立て）
ラミネートパウチ内で、上記正極、非水電解液二次電池用積層セパレータ、および負極をこの順で積層（配置）することにより、非水電解液二次電池用部材を得た。このとき、正極の正極活物質層における主面の全部が、負極の負極活物質層における主面の範囲に含まれる（主面に重なる）ように、正極および負極を配置した。
【０１０９】
続いて、上記非水電解液二次電池用部材を、アルミニウム層とヒートシール層とが積層されてなる袋に入れ、さらにこの袋に非水電解液を０．２５ｍＬ入れた。上記非水電解液は、エチレンカーボネート、ジエチルカーボネート濃度１．０モル／リットルのＬｉＰＦ６をエチルメチルカーボネート、ジエチルカーボネートおよびエチレンカーボネートの体積比が５０：２０：３０の混合溶媒に溶解させた２５℃の電解液を用いた。そして、袋内を減圧しつつ、当該袋をヒートシールすることにより、非水電解液二次電池を作製した。
【０１１０】
＜レート試験＞
充放電サイクルを経ていない新たな非水電解液二次電池に対して、２５℃で電圧範囲；４．１〜２．７Ｖ、電流値；０．２Ｃ（１時間率の放電容量による定格容量を１時間で放電する電流値を１Ｃとする、以下も同様）を１サイクルとして、４サイクルの初期充放電を行った。
【０１１１】
続いて、５５℃で次式
レート特性（％）＝（２０Ｃ放電容量／０．２Ｃ放電容量）×１００
に従い、レート特性を算出した。
【０１１２】
【表１】
0006762089.tif 000002
【０１１３】
表１に示されるように、鏡面光沢度が２６％を超える比較例２に係る非水電解液二次電池用積層セパレータを用いた非水電解液二次電池では、レート特性が４３％と顕著に低いことが確認された。これは、鏡面光沢度が２６％を超えると、多孔質層の緻密性が高くなりすぎ、電池内部抵抗の増加や、セパレータと電極との界面における電解液の保持機能の低下により、イオン透過性が低下したためであると考えられる。
【０１１４】
また、鏡面光沢度が３％未満である比較例１に係る非水電解液二次電池用積層セパレータを用いた非水電解液二次電池でも、レート特性が６５％と低いことが確認された。これは、鏡面光沢度が３％未満であると、多孔質層の均一性が低く、イオン透過性にムラが生じたためと考えられる。
【０１１５】
これに対し、鏡面光沢度が３〜２６％である実施例１〜６に係る非水電解液二次電池用積層セパレータを用いた非水電解液二次電池では、レート特性が７０％以上となり、電池特性に優れることが確認された。